(57)【特許請求の範囲】
【請求項１】
Ａｌ２Ｏ３、ＴｉＯ２およびＳｉＯ２からなり、Ａｌ２Ｏ３：１重量部に対して、ＴｉＯ２が３〜３０重量部、かつＳｉＯ２が１〜２重量部であり、ＴｉＯ２粉末と結晶質のＳｉＯ２・Ａｌ２Ｏ３粉末との混合粉末である複合酸化物粉末の表面に、アンチモンドープ酸化スズ層が存在し、複合酸化物粉末１重量部に対して、アンチモンドープ酸化スズ層が1／２〜２／３重量部であり、かつアンチモンドープ酸化スズ層が、ＳｎＯ２：１質量部に対して、Ｓｂ２Ｏ５を１／１５〜１／８質量部であることを特徴とする、白色導電性粉末。
【請求項２】
粉末体積抵抗値が１００Ω・ｃｍ未満であり、かつ白色導電性粉末のＬａｂ表色系におけるＬ値が７０以上である、請求項１記載の白色導電性粉末。
【請求項３】
請求項１または２記載の白色導電性粉末を、媒体に分散してなる、分散液。
【請求項４】
請求項３記載の分散液に、樹脂を添加した、塗料。
【請求項５】
白色導電性粉末を、樹脂：１００重量部に対して、１００〜２００重量部含む塗料であって、前記塗料により形成された厚さ：１０〜３０μｍの白色導電層の表面抵抗値と、白色導電層にさらに厚さ：１０〜３０μｍの上塗り塗料層を形成した塗膜を、温度：２０℃、湿度：５５％の雰囲気で、１０分保持したときの塗膜の表面抵抗値において、〔（塗膜の表面抵抗値）／（白色導電層の表面抵抗値）〕が、１００未満である、請求項４記載の塗料。
【請求項６】
請求項４または５記載の塗料により形成された白色導電層を含む塗膜であって、表面抵抗値が１０８Ω／□未満であり、かつ白色導電層のＬａｂ表色系におけるＬ値が７０以上である、塗膜。
【請求項７】
（Ａ）ＴｉＯ２粉末と、ＳｉＯ２源とＡｌ２Ｏ３源を熱処理して得られた結晶質ＳｉＯ２・Ａｌ２Ｏ３粉末とを、均一に混合し、複合酸化物粉末を作製する工程、（Ｂ）複合酸化物粉末を水中に分散させ分散体を作製する工程、（Ｃ）分散体中に、スズ源とアンチモン源を含む水溶液をアルカリ水溶液と共に滴下し、複合酸化物粉末の表面にアンチモンドープ酸化スズ化合物を析出させる工程、（Ｄ）表面にアンチモンドープ酸化スズ化合物を析出させた複合酸化物粉末を大気中で焼成する工程、をこの順で行うことを特徴とする、請求項１または２記載の白色導電性粉末の製造方法。
【発明の詳細な説明】
【技術分野】
【０００１】
本発明は、導電性を有し、優れた白色度を有する白色粉末に関する。より詳しくは、本発明は、白色無機粉末表面に導電層を有する白色導電性粉末に関する。本発明の白色導電性粉末は、導電性、静電防止、帯電防止、防塵等の機能が必要な分野に用いられ、さらに詳しくは、繊維・ゴム用途としては、導電性または静電防止用合成繊維・床材、フィルム用途としては、帯電防止フィルム、半導体用途としては、ＩＣパッケージやテープ、塗料・インキ用途としては、帯電防止用プラスチック・インキ、帯電防止塗料や静電塗装材料、電子写真用途としては、帯電制御添加剤、静電記録用紙、帯電防止ロール等に応用される。
【背景技術】
【０００２】
白色導電性粉末として、白色無機粉末として酸化チタンを用い、酸化チタンをアンチモンドープ酸化スズで被覆することにより、白色導電性粉末の白色度をより高めた技術が公開されている（特許文献１、２）。
【０００３】
しかしながら、上記技術により作製した白色導電性粉末を、例えば、静電塗装用プライマー等に用いた場合、当初は、白色度、導電性について所望の結果が得られものの、プライマー層の上層に、ベースコート層やクリアコート層等の上塗りが行われたときには、導電性が極度に低下することがあった。導電性が低下した層上に静電塗装を試みると、塗着効率の低下が起こり、静電塗装による良好な塗着効果が期待できない（吹き付け塗装と比較して、塗着ロスが削減出来ない）、塗膜に塗り斑が発生する、場合によっては、次工程に移行ができない、また高電圧を印加した時に層上が帯電してしまう等が発生する可能性があるとの問題がある。そのため、静電塗装法により塗装できるのは、プライマー層上には１層のみと限られ、さらにその上層に静電塗装を行うことができなかった。しかしながら、プライマー層上の１層では、所望の色彩、光沢等を得ることができない場合があるため、プライマー層上への２層以上の塗装が望まれている。
【０００４】
また、導電性粉末として、カーボン粉末を用いる場合には、プライマー層上への２層以上の塗装が可能であるものの、カーボンを含む層上にカラーコート等を行っても、くすみ等により所望の色彩を得ることができない。
【先行技術文献】
【特許文献】
【０００５】
【特許文献１】特開２００９−１９９７７５号公報
【特許文献２】特開２００９−１９９７７６号公報
【発明の概要】
【発明が解決しようとする課題】
【０００６】
本発明者らは、特定の複合酸化物粉末の表面に導電層を有する白色導電性粉末が、従来の導電性粉末における上記問題を解決できることを見出した。本発明は、導電性、および白色度に優れた白色導電性粉末である。さらに、導電性、および白色度に優れ、かつベースコート層やクリアコート層等の２層以上の静電塗装が可能なプライマリー層としての白色導電層を、容易に形成することができる白色導電性粉末を提供する。
【課題を解決するための手段】
【０００７】
本発明は、以下に示す構成によって上記課題を解決した白色導電性粉末に関する。
（１）Ａｌ２Ｏ３、ＴｉＯ２およびＳｉＯ２を含む複合酸化物粉末の表面に、アンチモンドープ酸化スズ層が存在することを特徴とする、白色導電性粉末。
（２）複合酸化物粉末が、Ａｌ２Ｏ３：１重量部に対して、ＴｉＯ２を３〜３０重量部、かつＳｉＯ２を１〜２重量部含む、上記（１）記載の白色導電性粉末。
（３）複合酸化物粉末：１重量部に対して、アンチモンドープ酸化スズ層を1／２〜２／３重量部含み、かつアンチモンドープ酸化スズ層は、ＳｎＯ２：１質量部に対して、Ｓｂ２Ｏ５を１／１５〜１／８質量部含む、上記（１）または（２）記載の白色導電性粉末。
（４）粉末体積抵抗値が１００Ω・ｃｍ未満であり、かつ白色導電性粉末のＬａｂ表色系におけるＬ値が７０以上である、請求項１〜３のいずれか記載の白色導電性粉末。
（５）上記（１）〜（４）のいずれか記載の白色導電性粉末を、媒体に分散してなる、分散液。
（６）上記（５）記載の分散液に、樹脂を添加した、塗料。
（７）白色導電性粉末を、樹脂：１００重量部に対して、１００〜２００重量部含む塗料であって、前記塗料により形成された厚さ：１０〜３０μｍの白色導電層の表面抵抗値と、白色導電層にさらに厚さ：１０〜３０μｍの上塗り塗料層を形成した塗膜を、温度：２０℃、湿度：５５％の雰囲気で、１０分保持したときの塗膜の表面抵抗値において、〔（塗膜の表面抵抗値）／（白色導電層の表面抵抗値）〕が、１００未満である、上記（６）記載の塗料。
（８）上記（６）または（７）記載の塗料により形成された白色導電層を含む塗膜であって、表面抵抗値が１０８Ω／□未満であり、かつ白色導電層のＬａｂ表色系におけるＬ値が７０以上である、塗膜。
（９）（Ａ）ＴｉＯ２粉末と、ＳｉＯ２源とＡｌ２Ｏ３源を熱処理して得られた結晶質ＳｉＯ２・Ａｌ２Ｏ３粉末とを、均一に混合し、複合酸化物粉末を作製する工程、（Ｂ）複合酸化物粉末を水中に分散させ分散体を作製する工程、（Ｃ）分散体中に、スズ源とアンチモン源を含む水溶液をアルカリ水溶液と共に滴下し、複合酸化物粉末の表面にアンチモンドープ酸化スズを析出させる工程、（Ｄ）表面にアンチモンドープ酸化スズ化合物を析出させた複合酸化物粉末を大気中で焼成する工程を、この順で行うことを特徴とする、上記（１）〜（４）のいずれか記載の白色導電性粉末の製造方法。
【発明の効果】
【０００８】
本発明（１）の白色導電性粉末は、導電性、および白色度に優れた白色導電性粉末である。また、この白色導電性粉末は、水や有機溶剤等の溶媒に分散可能であるので、分散液、さらには塗料等の導電材料として用いることができ、導電性、および白色度に優れた白色導電層を容易に形成することができる。この白色導電性粉末は、導電性、静電防止、帯電防止、防塵等の機能が必要な分野に用いられ、詳しくは、導電性または静電防止用合成繊維・床材、帯電防止フィルム、ＩＣパッケージやテープ、帯電防止用プラスチック・インキ、帯電防止塗料や静電塗装材料、帯電制御添加剤、静電記録用紙、帯電防止ロール等の用途における導電材料として好適に使用される。また、本発明（７）の塗料によれば、ベースコート層やクリアコート層等の２層以上の静電塗装が可能なプライマリー層としての白色導電層を容易に形成することができる。
【発明を実施するための形態】
【０００９】
以下、本発明を実施形態に基づいて具体的に説明する。なお、％は特に示さない限り、また数値固有の場合を除いて質量％である。
【００１０】
〔白色導電性粉末〕
本発明の白色導電性粉末は、Ａｌ２Ｏ３、ＴｉＯ２およびＳｉＯ２を含む複合酸化物粉末の表面に、アンチモンドープ酸化スズ層が存在することを特徴とする。Ａｌ２Ｏ３、ＴｉＯ２およびＳｉＯ２含む複合酸化物粉末を用いることにより、例えばＴｉＯ２のみを用いた場合よりも、上塗り塗料層を形成した後の導電性低下を著しく抑制することができる。ここで、複合酸化物は、Ａｌ２Ｏ３、ＴｉＯ２およびＳｉＯ２を主成分とし、主成分とは、複合酸化物：１００重量部に対して、Ａｌ２Ｏ３、ＴｉＯ２およびＳｉＯ２の合計が、９５重量部以上であることをいう。ここで、Ａｌ、Ｔｉ、Ｓｉの分析は、ＩＣＰ法で行い、ＡｌはすべてＡｌ２Ｏ３であり、ＴｉはすべてＴｉＯ２であり、ＳｉはすべてＳｉＯ２であるものとして、計算する。
【００１１】
複合酸化物粉末は、ＴｉＯ２粉末とＳｉＯ２・Ａｌ２Ｏ３粉末との混合粉末であると、白色度、隠蔽性、導電材（アンチモンドープ酸化スズ）の被覆性の観点から好ましい。ＴｉＯ２はルチル型であることが好ましく、アナタース型やブルッカイト型は導電材の被覆性が劣るため良好な導電性が得られにくい。ここで、ＳｉＯ２・Ａｌ２Ｏ３粉末の熱処理時に、ＴｉＯ２粉末が共存すると、Ｔｉの還元が起こり、複合酸化物粉末が着色する可能性がある。よって、ＴｉＯ２粉末とＳｉＯ２・Ａｌ２Ｏ３粉末の混合粉末を用いることが好ましい。また、ＴｉＯ２・ＳｉＯ２・Ａｌ２Ｏ３の３成分の粉末を用いる場合には、白色度、導電材（アンチモンドープ酸化スズ）の被覆性の観点からＴｉは４価であると好ましい。
【００１２】
ＴｉＯ２の結晶形は、特に限定するわけではないがルチル型が好ましい。アナターゼ型やブルッカイト型では表面にアンチモンドープ酸化スズ層を、共沈法等により析出、または形成し難いので工夫が必要である。ＴｉＯ２粉末は、メジアン径が０．０１〜０．５μｍのものが好ましい。メジアン径が０．０１μｍ以下であると、ＴｉＯ２粉末および／または白色導電性粉末の凝集の問題が生じる、白色度を損なう、多量のアンチモンドープ酸化スズを必要とするため、コスト高になる、良好な隠ぺい力が得られない等の問題がある。メジアン径が０．５μｍ以上であると、分散時沈降等の問題が生じ易くなる、塗膜の表面粗さにより塗膜の美観性が失われる等の問題がある。ここで、メジアン径は、レーザー回折／散乱法で測定する。また、ＴｉＯ２粉末の形状としては、球状、薄片状、棒状、針状等が挙げられる。なお、上記メジアン径は、いわゆる一次粒子径であるが、いわゆる二次粒子径は、１〜３０μｍであると、導電層被覆状態の観点から好ましい。ここで、二次粒子径は、電子顕微鏡（ＳＥＭ）観察により行う。ＴｉＯ２粉末は、単独でも２種以上を混合しても良い。
【００１３】
ＳｉＯ２・Ａｌ２Ｏ３粉末は、結晶質であると、白色度、導電材（アンチモンドープ酸化スズ）の被覆性の観点から好ましい。ＳｉＯ２・Ａｌ２Ｏ３粉末としては、ムライト（３Ａｌ２Ｏ３・２ＳｉＯ２）、雲母、カオリナイト（Ａｌ２Ｏ３・ＳｉＯ２・２Ｈ２Ｏ）、カオリナイトの脱水物、パイロフィライト（Ａｌ２Ｏ３・２ＳｉＯ２・Ｈ２Ｏ）、パイロフィライトの脱水物等が挙げられ、これらとＳｉＯ２、Ａｌ２Ｏ３の混合物も挙げられる。また、ＳｉＯ２・Ａｌ２Ｏ３粉末は、メジアン径が０．１〜１０μｍのものが好ましい。メジアン径が０．１μｍ以下であると、ＳｉＯ２・Ａｌ２Ｏ３粉末および／または白色導電性粉末の凝集の問題が生じる、白色度を損なう、多量のアンチモンドープ酸化スズを必要とするため、コスト高になる、上塗り塗料層を形成した後の導電性低下を抑制し難くなる等の問題がある。メジアン径が１０μｍ以上であると、分散時沈降等の問題が生じ易くなる、塗膜の美観性が得られない等の問題がある。なお、ＳｉＯ２・Ａｌ２Ｏ３粉末は、もろい場合があり、この場合には、分散工程等でメジアン径が変化し得る。ＳｉＯ２・Ａｌ２Ｏ３粉末の形状は、球状、三角状、四角状、六角状、鱗片状等が挙げられる。ＳｉＯ２・Ａｌ２Ｏ３粉末は、単独でも２種以上を混合しても良い。
【００１４】
また、ＳｉＯ２・Ａｌ２Ｏ３粉末は、熱処理温度の低温化、結晶性制御、結晶形制御等の点から、アルカリ金属、アルカリ土類金属を含むことも好ましく、カリウム、マグネシウムを含むと、より好ましく、カリウムを含むと、さらに好ましい。
【００１５】
複合酸化物粉末は、Ａｌ２Ｏ３：１重量部に対して、ＴｉＯ２を３〜３０重量部、かつＳｉＯ２を１〜２重量部含むと、白色度、隠ぺい力の観点から好ましい。Ａｌ２Ｏ３：１重量部に対して、ＴｉＯ２を１２〜２７重量部含むと、より好ましく、ＳｉＯ２を１．３〜１．６重量部含むと、より好ましい。上記の範囲を外れると、白色度・導電性低下抑制等に不具合を生ずる。ここで、Ａｌ、Ｔｉ、Ｓｉの分析は、ＩＣＰ法で行い、ＡｌはすべてＡｌ２Ｏ３であり、ＴｉはすべてＴｉＯ２であり、ＳｉはすべてＳｉＯ２であるものとして、計算する。
【００１６】
アンチモンドープ酸化スズ層は、白色導電性粉末に導電性を付与し、アンチモンドープ酸化スズであることが、白色導電性粉末の導電性、および白色導電性粉末を用いた白色導電層の導電安定性の観点から好ましい。アンチモンドープ酸化スズ層は、ＳｎＯ２：１質量部に対して、Ｓｂ２Ｏ５を（１／１５）〜（１／８）質量部含むことが好ましい。１／１５質量部未満では、所望の導電性が得ることが難しい、所望の導電性が得られないという問題があり、１／８重量部より多いと、青色や灰色の色調が強くなり、白色度が低下してしまうという問題がある。ここで、ＳｎとＳｂの分析は、ＩＣＰ法で行い、ＳｎはすべてＳｎＯ２であり、ＳｂはすべてＳｂ２Ｏ５であるものとして、計算する。
【００１７】
また、複合酸化物粉末：１重量部に対して、アンチモンドープ酸化スズ層を（1／２）〜（２／３）重量部含むことが好ましい。アンチモンドープ酸化スズ層が1／２重量部未満では、所望の導電性を得ることが難しく、２／３質量部より多いと、白色導電性粉末の凝集が発生する、塗膜の美観性が失われるという問題が起こる。
【００１８】
白色導電性粉末の粉末体積抵抗値は、１００Ω・ｃｍ未満であると好ましく、０．１〜５０Ω・ｃｍであると、より好ましい。白色導電性粉末の粉末体積抵抗が、１００Ω・ｃｍ以上になると、プライマー層として使用した場合、上塗り後の導電性低下を１００倍未満に抑えることができても、得られた塗膜の表面抵抗値：１０８Ω／□未満を達成することが難しくなる。ここで、粉末体積抵抗値は、試料粉末を圧力容器に入れて１０ＭＰａで圧縮し、この圧粉をデジタルマルチメーターによって測定する。
【００１９】
白色導電性粉末は、白色度の観点からＬａｂ表色系におけるＬ値が７０以上であると、好ましく、８０以上であると、より好ましい。Ｌ値が７０未満では、白色度が満足されず、上塗りにカラーコート層を設けた場合、そのカラーコート層の色がくすんでしまい、鮮明な配色を達成出来なくなる、また、仮にできたとしても、カラーコート層をかなりの厚膜としなければならず、コスト高となる。ここで、白色導電性粉末のＬ値は、例えば、スガ試験機社製装置（型番：ＳＭ−７-ＩＳ−２Ｂ）を用いて測定する。
【００２０】
本発明の白色導電性粉末の粒径は、特に限定されないが、０．０１〜１μｍが好ましい。ここで、粒径は、レーザー回折／散乱法で測定するメジアン径をいう。白色導電性粉末の形状は、粒状、薄片状、棒状、針状が好ましい。
【００２１】
〔製造方法〕
以下に、本発明の白色導電性粉末の製造方法は、（Ａ）ＴｉＯ２粉末と、ＳｉＯ２源とＡｌ２Ｏ３源を熱処理して得られた結晶質ＳｉＯ２・Ａｌ２Ｏ３粉末とを、均一に混合し、複合酸化物粉末を作製する工程、（Ｂ）複合酸化物粉末を水中に分散させ分散体を作製する工程、（Ｃ）分散体中に、スズ源とアンチモン源を含む混合水溶液をアルカリ水溶液と共に滴下し、複合酸化物粉末の表面にアンチモンドープ酸化スズ化合物を析出させる工程、（Ｄ）表面にアンチモンドープ酸化スズ化合物を析出させた複合酸化物粉末を大気中で焼成する工程、をこの順で行うことを特徴とする。
【００２２】
《（Ａ）工程》
ＴｉＯ２粉末については、上記のとおりである。ＳｉＯ２源としては、ＳｉＯ２、水ガラス、シリコンテトラエトキシド、シリコンテトラメトキシド等が挙げられ、Ａｌ２Ｏ３源としては、Ａｌ２Ｏ３、水酸化アルミニウム、アルミニウムイソプロポキシド、硝酸アルミニウム、硫酸アルミニウム等が挙げられる。熱処理としては、原料にＳｉＯ２とＡｌ２Ｏ３を用いるときには、１４００〜１６００℃で加熱した後、冷却する方法、原料に水ガラスと水酸化アルミニウムを用いるときには、オートクレーブ等を用いて加圧加熱する方法、原料にシリコンテトラエトキシドとアルミニウムイソプロポキシドを用いるときには６００〜１０００℃まで加熱し、冷却する方法等が挙げられる。ここで、熱処理した後には、スタンプミル、ボールミル、ハンマーミル等で粉砕することが好ましい。
【００２３】
《（Ｂ）工程》
複合酸化物粉末を水中に分散させる装置としては、ビーズミル、ボールミル、サンドミル等が挙げられる。例えば、ビーズミルを用いるときの分散時間の一例は、１５〜１８０分である。
【００２４】
《（Ｃ）工程》
スズ源としては、塩化錫等のハロゲン化錫、酸化錫、水酸化錫或いは、錫の硫酸塩、硝酸錫等の錫の無機酸塩（第一錫塩、第二錫塩）等が挙げられ、これらを単独でも２種以上を混合して用いてもよい。第一錫塩としては、フッ化第一錫、塩化第一錫、ホウフッ化第一錫、硫酸第一錫、酸化第一錫、硝酸第一錫、ピロリン酸錫、スルファミン酸錫、亜錫酸塩等の無機系の塩、アルカノールスルホン酸第一錫、スルホコハク酸第一錫、脂肪族カルボン酸第一錫等の有機系の塩等が挙げられ、第二錫塩としては、上記第一錫塩のそれぞれの第二錫塩が挙げられるが、気体であるもの、難溶性のもの等があるので、水酸化錫化合物の原料としては、液体である塩化第二錫または塩化第一錫を用いるのが一般的であり、中でも塩化第二錫または塩化第一錫の塩酸水溶液を用いるのが、工業的にも望ましい。アンチモン源としては、塩化錫等のハロゲン化アンチモン、酸化アンチモン、水酸化アンチモン或いは、アンチモンの硫酸塩、硝酸錫等の無機酸塩等が挙げられ、これらを単独でも２種以上を混合して用いてもよい。好ましくは、塩化アンチモンの塩酸水溶液を用いる。アルカリ水溶液に使用するアルカリとしては、水酸化ナトリウム、水酸化カリウム、炭酸ナトリウム、炭酸カリウム等のアルカリ金属の水酸化物、炭酸塩やアンモニア等が挙げられ、これらを単独でも２種以上を混合して用いてもよい。アンチモンドープ酸化スズ化合物は、主としてアンチモンドープ酸化スズの水酸化物である。分散体中に、スズ源とアンチモン源を含む水溶液をアルカリ水溶液と共に滴下する方法は、当業者に公知の方法でよい。滴下するときには、４０〜１００℃に加温すると好ましい。
【００２５】
複合酸化物粉末の表面にアンチモン含有スズ化合物を析出させた後に、デカンテーションにより残留塩分を除去して乾燥する。なお、スズ源として塩化スズを用いる場合には、塩酸水溶液を加え、ｐＨ１０以下でスズ化合物を析出させ、その後の洗浄は塩酸が僅かに残留する程度、例えば、分散体の電気伝導度が、０．４ｍＳ／ｃｍ未満になるまで、に止めるのが良い。
【００２６】
《（Ｄ）工程》
焼成は、４００〜８００℃で行うことが好ましい。４００℃より低いと十分な導電性が得られず、８００℃より高いと粉末の焼結が始まるので好ましくない。また、焼成を大気中で行うことにより、白色導電性粉末の白色度を高めることができる。
【００２７】
以上により、導電性、および白色度の高い白色導電性粉末を製造することができる。
【００２８】
〔分散液・塗料〕
本発明の白色導電性粉末は、媒体に分散させて、分散液として使用することができる。ここで、媒体としては、水、エタノール、メタノール、イソプロピルアルコール、トルエン、メチルエチルケトン、プロピレングリコールモノメチルエーテル等が挙げられる。なお、分散液には、無機及び有機分散剤を加えてもよい。
【００２９】
上記分散液の固形分濃度は、質量基準で１〜７０％、好ましくは１０〜５０％で、分散液のｐＨは４〜１２、好ましくは５〜１０である。ここで、固形分には、白色導電性粉末、無機及び有機分散剤が含まれる。
【００３０】
上記分散液に、樹脂を添加し、塗料として利用することができる。分散液を塗料化に供すると、塗料化時の分散エネルギーや、白色導電性粉末製造工程における脱水、乾燥エネルギーの軽減を図る上で、好ましい。ここで、樹脂としては、例えば、ポリビニルアルコール樹脂、塩ビ−酢ビ樹脂、アクリル樹脂、エポキシ樹脂、ウレタン樹脂、アルキッド樹脂、ポリエステル樹脂、エチレン酢酸ビニル共重合体、アクリル−スチレン共重合体、繊維素樹脂、フェノール樹脂、アミノ樹脂、フッ素樹脂、シリコーン樹脂、石油樹脂、セラック、ロジン誘導体、ゴム誘導体等の天然系樹脂等が挙げられる。
【００３１】
白色導電性粉末の樹脂への配合量は、樹脂１００質量部に対して２０〜４００質量部、好ましくは１００〜３００質量部である。
【００３２】
本発明の白色導電性粉末を、樹脂１００重量部に対して、１００〜２００重量部含む塗料を作製し、まず、この塗料をプライマー塗料として基板に塗布または印刷後、乾燥し、厚さ：２０±１０μｍの白色導電層を作製する。樹脂は、日本製紙ケミカル社製スーパークロンＥ−７２３、ＤＩＣ社製アクリディックＡ−１６８等を使用する。
【００３３】
このとき、基板には、電気・電子機器をはじめとして様々な分野において広く用いられている、各種の合成樹脂、ガラス、セラミックス、金属等を挙げることができ、これらはシート状、フィルム状、板状等の任意の形状であり得る。合成樹脂の具体例としては、ポリエチレン、ポリプロピレン、ポリカーボネート、ポリエチレンテレフタレート（ＰＥＴ）樹脂、アクリル樹脂、メタクリル樹脂、ポリ塩化ビニル、ポリエステル樹脂、ポリアミド樹脂およびフェノール樹脂等を挙げることができるが、これらに制限されるものではない。
【００３４】
基板への塗布または印刷は、常法により、例えば、ロールコート、スピンコート、スクリーン印刷、アプリケーター等の手法で行うことができる。その後、塗布組成物を、必要により加熱して水または溶媒を蒸発させ、塗膜を乾燥させて硬化させる。このとき、加熱または紫外線等を照射してもよい。
【００３５】
白色導電層の表面抵抗値は、シート抵抗（単位：Ω／□）として測定する。測定器としては、三菱化学社製ハイレスタ等を用いることができる。本発明の塗料は、白色導電層の表面抵抗値を１０８Ω／□未満にすることができ、１０８Ω／□未満であると、上塗り塗装性の観点から好ましい。
【００３６】
また、本発明の白色導電性粉末を含む塗料は、白色導電層のＬａｂ表色系におけるＬ値を７０以上にすることができ、７０以上であると、上塗り塗装にカラーコートを用いる場合等に好ましい。ここで、Ｌ値は、スガ試験機社製ＳＭ−７等で測定することができる。
【００３７】
次に、白色導電層の上に、さらに、上塗り塗料を塗布または印刷後、乾燥し、厚さ：２０±１０μｍの上塗り塗料層を形成し、塗膜を作製する。次に、塗膜を、温度：２０℃、湿度：５５％の雰囲気で、１０分保持した後の塗膜の表面抵抗値を測定し、「塗膜の表面抵抗値」とする。本発明の塗料は、表面抵抗値変化、すなわち〔（塗膜の表面抵抗値）／（白色導電層の表面抵抗値）〕を、１００未満にすることができる。表面抵抗値変化が１００以上になると、静電塗装の塗着効率の低下が起こり、場合によっては、次工程に移行ができない、また高電圧を印加した時に層上が帯電してしまう等が発生する可能性がある。ここで、塗膜の表面抵抗値は、白色導電層の表面抵抗値と同様に測定する。
【００３８】
上塗り塗料としては、導電性、非導電性のいずれも用いることができるが、本発明の塗料は、非導電性の上塗り塗料であっても、表面抵抗値変化を１００未満にすることができる。上塗り塗料としては、ベースコート層用塗料、クリアコート層用塗料等が挙げられる。ベースコート層塗料としては、平均粒子径：０．１〜１μｍのＴｉＯ２分散塗料が、クリアコート層塗料としては、例えばラッカー等が挙げられる。ここで、ＴｉＯ２分散塗料には、上記樹脂を用いることができる。
【００３９】
塗膜の表面抵抗値は、１０８Ω／□未満であり、白色導電層のＬａｂ表色系におけるＬ値は、７０以上であると好ましい。
【００４０】
本発明の白色導電性粉末は、導電性、静電防止、帯電防止、防塵等の機能が必要な分野に用いられ、詳しくは、導電性または静電防止用合成繊維・床材、帯電防止フィルム、ＩＣパッケージやテープ、帯電防止用プラスチック・インキ、帯電防止塗料や静電塗装材料、帯電制御添加剤、静電記録用紙、帯電防止ロール等の用途における導電材料として好適に使用される
【実施例】
【００４１】
以下に、実施例により、本発明を詳細に説明するが、本発明はこれらに限定されるものではない。各例において、粉体体積抵抗値は、横河電機製測定装置（ＤＭ−７５６１）を用い、試料５ｇを１０ＭＰａに加圧し、加圧時の抵抗値（Ｒ）と試料の厚み（Ｈ）を測定し、式：Ｒ（Ω）×Ｓ（電極面積：ｃｍ２）／Ｈ（試料厚み：ｃｍ）に基づいて求めた。粉体と塗膜のＬ値は、スガ試験機社製装置（ＳＭ−７−ＩＳ−２Ｂ）を用いて測定した。塗膜の表面抵抗値は、三菱化学製ハイレスタ（型番：ハイレスタ表面高抵抗計ＨＴ−２１０）で測定した。
【００４２】
〔実施例１〕
ＳｉＯ２とＡｌ２Ｏ３を重量比で、１．４：１に混合し、１５００℃で熱処理した後、ボールミルで平均粒径：３μｍに粉砕し、結晶質のＳｉＯ２・Ａｌ２Ｏ３粉末を得た。さらに平均粒径：０．３μｍのＴｉＯ２粉末と、ＳｉＯ２・Ａｌ２Ｏ３粉末を、ＴｉＯ２とＡｌ２Ｏ３の重量比が２７：１となるように混合し、白色の複合酸化物粉末を得た。この複合酸化物粉末：１００ｇを５００ｇの水に添加し、ビーズミルにて６０分間、分散させ、分散体を得た。さらに複合酸化物粉末に対して、アンチモンドープ酸化スズ層の重量比が３：２となり、かつアンチモンドープ酸化スズ層を構成するＳｎＯ２、Ｓｂ２Ｏ５の重量比が１５：１かつとなるように、５５％塩化スズ溶液：１３８ｇと６０％塩化アンチモン溶液：７ｇの混合溶液を、３５％水酸化ナトリウム水溶液と同時に、分散体中に、ｐＨが２未満を保つように滴下し、アンチモンドープ酸化スズ化合物を析出させた。反応後、分散体の電気伝導度が、０．４ｍＳ／ｃｍ未満になるまで、デカンテーションにより不純物を除去した。この分散体をろ過した後、１１０℃で乾燥した。その後、大気雰囲気下、６５０℃で焼成した後、アトマイザー粉砕を行い、実施例１の白色導電性粉末：１６３ｇを得た。得られた白色導電性粉末の粉末体積抵抗値は、２３．７Ω・ｃｍ、Ｌ値は８５．４であった。
【００４３】
この白色導電性粉末：７ｇを、体積比で１：１のトルエン・キシレン混合液：８ｇ中に添加し、分散液を作成した。次に、重量比で粉末：樹脂＝７：３．５となるようにアクリル樹脂（ＤＩＣ社製：型番：Ａ−１６８）を添加し、さらに分散して、塗料を作製した。この塗料を、ポリプロピレン試験片に塗布、乾燥し、厚さ：１５μｍの白色導電層を形成した。白色導電層の表面抵抗値は、５．１×１０５Ω／□、Ｌ値は、８２．０であった。この白色導電層上に、さらに、３０重量％のＴｉＯ２を分散した塗料を上塗り、乾燥し、厚さ：１５μｍの上塗り塗料層を形成した塗膜を作製して、温度：２０℃、湿度：５５％の雰囲気で、１０分保持後の塗膜の表面抵抗値を測定したところ、６６．０×１０６Ω／□であった。なお、ＴｉＯ２塗料にも、アクリル樹脂（ＤＩＣ社製：型番：Ａ−１６８）を使用した。
【００４４】
〔実施例２〕
ＳｉＯ２とＡｌ２Ｏ３を重量比で１．５：１に混合し、１５００℃で熱処理した後、ボールミルで平均粒径：３μｍに粉砕し、結晶質のＳｉＯ２・Ａｌ２Ｏ３粉末を得た。さらに平均粒径：０．３μｍのＴｉＯ２粉末と、ＳｉＯ２・Ａｌ２Ｏ３粉末を、ＴｉＯ２とＡｌ２Ｏ３の重量比が３：１となるように混合し、白色の複合酸化物粉末を得たこと以外は、実施例１と同様にして、実施例２の白色導電性粉末：１７８ｇを得た。得られた白色導電性粉末の粉末体積抵抗値は、１５．６Ω・ｃｍ、Ｌ値は７６．４であった。
【００４５】
この白色導電性粉末：７ｇを、体積比で１：１のトルエン・キシレン混合液：８ｇ中に添加し、分散液を作成した。次に、重量比で粉末：樹脂＝７：３．５となるようにアクリル樹脂（ＤＩＣ社製：型番：Ａ−１６８）を添加し、さらに分散して、塗料を作製した。この塗料を、ポリプロピレン試験片に塗布、乾燥し、厚さ：１５μｍの白色導電層を形成した。白色導電層の表面抵抗値は、１．０×１０５Ω／□、Ｌ値は、７８．１であった。この白色導電層上に、さらに、３０重量％ＴｉＯ２を分散した塗料を上塗り、乾燥し、厚さ：１５μｍの上塗り塗料層を形成した塗膜を作製して、温度：２０℃、湿度：５５％の雰囲気で、１０分保持後の塗膜の表面抵抗を測定したところ、３．１×１０５Ω／□であった。
【００４６】
〔実施例３〕
複合酸化物粉末に対して、アンチモンドープ酸化スズ層の重量比が２：１、かつアンチモンドープ酸化スズ層を構成するＳｎＯ２、Ｓｂ２Ｏ５の重量比が８：１となるように混合し、５５％塩化スズ溶液：９２ｇと６０％塩化アンチモン溶液：７ｇの混合溶液を、３５％水酸化ナトリウム水溶液と同時に、分散体中に、ｐＨが２未満を保つように滴下し、アンチモンドープ酸化スズ化合物を析出させたこと以外は、実施例１と同様にして、実施例３の白色導電性粉末：１４０ｇを得た。得られた白色導電性粉末の粉末体積抵抗値は、１８．３Ω・ｃｍ、Ｌ値は、７９．２であった。
【００４７】
この白色導電性粉末：７ｇを、体積比で１：１のトルエン・キシレン混合液：８ｇ中に添加し、分散液を作成した。次に、重量比で粉末：樹脂＝７：３．５となるようにアクリル樹脂（ＤＩＣ社製：型番：Ａ−１６８）を添加し、さらに分散して、塗料を作製した。この塗料を、ポリプロピレン試験片に塗布、乾燥し、厚さ：１５μｍの白色導電層を形成した。白色導電層の表面抵抗値は、２．８×１０５Ω／□、Ｌ値は、７７．７であった。この白色導電層上に、さらに３０重量％のＴｉＯ２を分散した塗料を上塗り、乾燥し、厚さ：１５μｍの上塗り塗料層を形成した塗膜を作製して、温度：２０℃、湿度：５５％の雰囲気で、１０分保持後の塗膜の表面抵抗値を測定したところ、９．２×１０５Ω／□であった。
【００４８】
〔実施例４〕
ＳｉＯ２とＡｌ２Ｏ３を重量比で、１．３：１に混合し、１５００℃で熱処理して、結晶質のＳｉＯ２・Ａｌ２Ｏ３粉末を得た。さらに平均粒径：０．３μｍのＴｉＯ２粉末と、ＳｉＯ２・Ａｌ２Ｏ３粉末を、ＴｉＯ２とＡｌ２Ｏ３の重量比が３０：１となるように混合し、白色の複合酸化物粉末を得たこと以外は、実施例１と同様にして、実施例４の白色導電性粉末：１６０ｇを得た。得られた白色導電性粉末の粉末体積抵抗値は、３５．４Ω・ｃｍ、Ｌ値は、８６．７であった。
【００４９】
この白色導電性粉末：７ｇを、体積比で１：１のトルエン・キシレン混合液：８ｇ中に添加し、分散液を作成した。次に、重量比で粉末：樹脂＝７：３．５となるようにアクリル樹脂（ＤＩＣ社製：型番：Ａ−１６８）を添加し、さらに分散して、塗料を作製した。この塗料を、ポリプロピレン試験片に塗布、乾燥し、厚さ：１５μｍの白色導電層を形成した。白色導電層の表面抵抗値は、８．８×１０５Ω／□、Ｌ値は、８３．１であった。この白色導電層上に、さらに、３０重量％のＴｉＯ２を分散した塗料を上塗り、乾燥し、厚さ：１５μｍの上塗り塗料層を形成した塗膜を作製して、温度：２０℃、湿度：５５％の雰囲気で、１０分保持後の塗膜の表面抵抗を測定したところ、２．９×１０７Ω／□であった。
【００５０】
〔実施例５〕
ＳｉＯ２とＡｌ２Ｏ３を重量比で、１．３：１に混合し、１５００℃で熱処理して、結晶質のＳｉＯ２・Ａｌ２Ｏ３粉末を得た。さらに平均粒径：０．２６μｍのＴｉＯ２粉末と、ＳｉＯ２・Ａｌ２Ｏ３粉末を、ＴｉＯ２とＡｌ２Ｏ３の重量比が１２：１となるように混合し、白色の複合酸化物を得たこと以外は実施例３と同様にして、実施例５の白色導電性粉末：１３５ｇを得た。得られた白色導電性粉末の粉末体積抵抗値は、１２．７Ω・ｃｍ、Ｌ値は、７７．５であった。
【００５１】
この白色導電性粉末：７ｇを、体積比で１：１のトルエン・キシレン混合液：８ｇ中に添加し、分散液を作成した。次に、重量比で粉末：樹脂＝７：３．５となるようにアクリル樹脂（ＤＩＣ社製：型番：Ａ−１６８）を添加し、さらに分散して、塗料を作製した。この塗料を、ポリプロピレン試験片に塗布、乾燥し、厚さ：１５μｍの白色導電層を形成した。白色導電層の表面抵抗値は、１．４×１０５Ω／□、Ｌ値は、７６．５であった。この白色導電層上に、さらに、３０重量％のＴｉＯ２を分散した塗料を上塗り、乾燥し、厚さ：１５μｍの上塗り塗料層を形成した塗膜を作製して、温度：２０℃、湿度：５５％の雰囲気で、１０分保持後の塗膜の表面抵抗値を測定したところ、５．６×１０５Ω／□であった。
【００５２】
〔参考例１〕
ＳｉＯ２とＡｌ２Ｏ３を重量比で、１．３：１に混合し、１５００℃で熱処理して、結晶質のＳｉＯ２・Ａｌ２Ｏ３粉末を得た。さらに平均粒径：０．３μｍのＴｉＯ２粉末と、ＳｉＯ２・Ａｌ２Ｏ３粉末を、ＴｉＯ２とＡｌ２Ｏ３の重量比が４０：１となるように混合して、白色の複合酸化物粉末を得たこと以外は、実施例１と同様にして、参考例１の白色導電性粉末：１６０ｇを得た。得られた白色導電性粉末の粉末体積抵抗値は、２５．６Ω・ｃｍ、Ｌ値は８７．０であった。
【００５３】
この白色導電性粉末：７ｇを、体積比で１：１のトルエン・キシレン混合液：８ｇ中に添加し、分散液を作成した。次に、重量比で粉末：樹脂＝７：３．５となるようにアクリル樹脂（ＤＩＣ社製：型番：Ａ−１６８）を添加し、さらに分散して、塗料を作製した。この塗料を、ポリプロピレン試験片に塗布、乾燥し、厚さ：１５μｍの白色導電層を形成した。白色導電層の表面抵抗値は、６．５×１０５Ω／□、Ｌ値は、８３．４であった。この白色導電層上に、さらに、３０重量％のＴｉＯ２を分散した塗料を上塗り、乾燥し、厚さ：１５μｍの上塗り塗料層を形成した塗膜を作製して、温度：２０℃、湿度：５５％の雰囲気で、１０分保持後の塗膜の表面抵抗値を測定したところ、９．８×１０７Ω／□であった。
【００５４】
〔参考例２〕
複合酸化物粉末に対して、アンチモンドープ酸化スズ層の重量比が５：２となり、かつアンチモンドープ酸化スズ層を構成するＳｎＯ２、Ｓｂ２Ｏ５の重量比が１０：１となるように、５５％塩化スズ溶液：７６ｇと６０％塩化アンチモン溶液：７ｇの混合溶液を、３５％水酸化ナトリウム水溶液と同時に、分散体中に、ｐＨが２未満を保つように滴下し、アンチモンドープ酸化スズ化合物を析出させたこと以外は実施例１と同様にして、参考例２の白色導電性粉末：１３６ｇを得た。得られた白色導電性粉末の粉末体積抵抗値は、１５３．１Ω・ｃｍ、Ｌ値は、８７．４であった。
【００５５】
この白色導電性粉末：７ｇを、体積比で１：１のトルエン・キシレン混合液：８ｇ中に添加し、分散液を作成した。次に、重量比で粉末：樹脂＝７：３．５となるようにアクリル樹脂（ＤＩＣ社製：型番：Ａ−１６８）を添加し、さらに分散して、塗料を作製した。この塗料を、ポリプロピレン試験片に塗布、乾燥し、厚さ：１５μｍの白色導電層を形成した。白色導電層の表面抵抗値は、６．７×１０６Ω／□、Ｌ値は、８５．４であった。この白色導電性層上に、さらに、３０重量％のＴｉＯ２を分散した塗料を上塗り、乾燥し、厚さ：１５μｍの上塗り塗料層を形成した塗膜を作製して、温度：２０℃、湿度：５５％の雰囲気で、１０分保持後の塗膜の表面抵抗値を測定したところ、３．２×１０８Ω／□であった。
【００５６】
〔参考例３〕
ＳｉＯ２とＡｌ２Ｏ３を重量比で、１．３：１に混合し、１５００℃で熱処理して、結晶質のＳｉＯ２・Ａｌ２Ｏ３粉末を得た。さらに平均粒径：０．３μｍのＴｉＯ２粉末と、ＳｉＯ２・Ａｌ２Ｏ３粉末を、ＴｉＯ２とＡｌ２Ｏ３の重量比が２：１となるように混合して、白色の複合酸化物粉末を得たこと以外は、実施例１と同様にして、参考例３の白色導電性粉末：１５５ｇを得た。得られた白色導電性粉末の粉末体積抵抗値は、７．８Ω・ｃｍ、Ｌ値は６３．２であった。
【００５７】
この白色導電性粉末：７ｇを、体積比で１：１のトルエン・キシレン混合液：８ｇ中に添加し、分散液を作成した。次に、重量比で粉末：樹脂＝７：３．５となるようにアクリル樹脂（ＤＩＣ社製：型番：Ａ−１６８）を添加し、さらに分散して、塗料を作製した。この塗料を、ポリプロピレン試験片に塗布、乾燥し、厚さ：１５μｍの白色導電層を形成した。白色導電層の表面抵抗値は、１．２×１０６Ω／□、Ｌ値は、６５．９であった。この白色導電層上に、さらに、３０重量％のＴｉＯ２を分散した塗料を上塗り、乾燥し、厚さ：１５μｍの上塗り塗料層を形成した塗膜を作製して、温度：２０℃、湿度：５５％の雰囲気で、１０分保持後の塗膜の表面抵抗値を測定したところ、４．３×１０６Ω／□であった。
【００５８】
〔参考例４〕
ＳｉＯ２とＡｌ２Ｏ３を重量比で、０．１：１に混合し、１５００℃で熱処理して、結晶質のＳｉＯ２・Ａｌ２Ｏ３粉末を得たこと以外は、実施例５と同様にして、参考例４の白色導電性粉末：１２９ｇを得た。得られた白色導電性粉末の粉末体積抵抗値は、２３０．５Ω・ｃｍ、Ｌ値は７９．９であった。
【００５９】
この白色導電性粉末：７ｇを、体積比で１：１のトルエン・キシレン混合液：８ｇ中に添加し、分散液を作成した。次に、重量比で粉末：樹脂＝７：３．５となるようにアクリル樹脂（ＤＩＣ社製：型番：Ａ−１６８）を添加し、さらに分散して、塗料を作製した。この塗料を、ポリプロピレン試験片に塗布、乾燥し、厚さ：１５μｍの白色導電層を形成した。白色導電層の表面抵抗値は、２．８×１０７Ω／□、Ｌ値は、７８．１であった。この白色導電層上に、さらに、３０重量％のＴｉＯ２を分散した塗料を上塗り、乾燥し、厚さ：１５μｍの上塗り塗料層を形成した塗膜を作製して、温度：２０℃、湿度：５５％の雰囲気で、１０分保持後の塗膜の表面抵抗値を測定したところ、５．５×１０１０Ω／□であった。
【００６０】
〔参考例５〕
ＳｉＯ２とＡｌ２Ｏ３を重量比で、３．０：１に混合し、１５００℃で熱処理して、結晶質のＳｉＯ２・Ａｌ２Ｏ３粉末を得た以外は、実施例２と同様にして、参考例５の白色導電性粉末を得た。得られた白色導電性粉末の粉末体積抵抗値は、２０．０Ω・ｃｍ、Ｌ値は７８．４であった。
【００６１】
この白色導電性粉末：７ｇを、体積比で１：１のトルエン・キシレン混合液：８ｇ中に添加し、分散液を作成した。次に、重量比で粉末：樹脂＝７：３．５となるようにアクリル樹脂（ＤＩＣ社製：型番：Ａ−１６８）を添加し、さらに分散して、塗料を作製した。この塗料を、ポリプロピレン試験片に塗布、乾燥し、厚さ：１５μｍの白色導電層を形成した。白色導電層の表面抵抗値は、８．７×１０６Ω／□、Ｌ値は７６．３であった。この白色導電層上に、さらに３０重量％のＴｉＯ２を分散した塗料を上塗り、乾燥し、厚さ：１５μｍの上塗り塗料層を形成した塗膜を作製して、温度：２０℃、湿度：５５％の雰囲気で、１０分保持後の塗膜の表面抵抗値を測定したところ、１．５×１０９Ω／□であった。
【００６２】
表１、表２に、実施例１〜５、参考例１〜５の配合量、試験結果を示す。表中、「ＡＴＯ」は、「アンチモンドープ酸化スズ」を示し、「表面抵抗値の変化」は、〔（塗膜の表面抵抗値）／（白色導電層の表面抵抗値）〕を示す。「粉末体積抵抗値の評価」は、１００Ω・ｃｍ未満を「○」、１００Ω・ｃｍ以上を「×」とした。「Ｌ値の評価」では、Ｌ値が７０以上を「○」、７０未満を「×」とした。「白色導電層の評価」では、白色導電層の表面抵抗値が１０８Ω／□未満であり、かつＬ値が７０以上を「○」、それ以外を「×」とした。「塗膜の評価」では、塗膜の表面抵抗値が１０８Ω／□未満であり、かつＬ値が７０以上を「○」、それ以外を「×」とした。「静電塗装の可否」は、塗膜の表面抵抗値が１０８Ω／□未満であり、かつ表面抵抗値の変化が１００未満を「可」、それ以外を「否」とし、特に、塗膜の表面抵抗値が１×１０１０Ω／□のときを「不可」とした。また、例えば、表中の数値：「５．１Ｅ＋０５」は、「５．１×１００５」である。
【００６３】
【表１】
0005552371.tif 000002
【００６４】
【表２】
0005552371.tif 000003
【００６５】
表１から明らかなように、実施例１〜５は、白色導電性粉末の粉末体積抵抗値、Ｌ値が、すべてにおいて良好であり、白色導電層、塗膜の評価についてもすべて良好であった。表２からわかるように、ＴｉＯ２を４０重量部含む参考例１は、表面抵抗値の変化が１５０．８と大きく、静電塗装に適さない値であった。複合酸化物粉末：ＡＴＯ層の重量比が、５：２の参考例２は、粉末体積抵抗値が１５３．１Ω・ｃｍと大きく、塗膜の表面抵抗値も３．２×１０８Ω／□と大きくなり、静電塗装に適さない値であった。ＴｉＯ２を２重量部含む参考例３は、白色導電性粉末のＬ値が、６３．２と低く、白色導電層のＬ値も低かった。ＳｉＯ２を０．１重量部含む参考例４は、粉末定積抵抗値が２３０．５Ω・ｃｍと大きく、塗膜の表面抵抗値が５．５×１０１０Ω／□、表面抵抗値の変化が１９６４．３と非常に大きくなり、静電塗装ができない値であった。ＳｉＯ２を３．０重量部含む参考例５は、塗膜の表面抵抗値が１．５×１０９Ω／□、表面抵抗値の変化が１７２．４と大きく、静電塗装に適さない値であった。
【００６６】
本発明は、実施例１〜５に示すように、優れた導電性、白色度を有する白色導電性錫粉末であり、これを用いた塗料は、２層以上の静電塗装を可能とする白色導電層を容易に形成することができることがわかった。